【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
光硬化性粘着シート（Ｙ）を有する光硬化性粘着シート積層体と、画像表示パネル（Ｐ）とが貼り合わされた構成を備えた画像表示パネル積層体の製造方法であって、
前記光硬化性粘着シート積層体は、波長３６５ｎｍでの光線透過率が１０％以下で、かつ、波長４０５ｎｍでの光線透過率が６０％以上の樹脂部材（Ｘ）と、光硬化性粘着シート（Ｙ）とが積層してなる構成を備え、
前記光硬化性粘着シート（Ｙ）は、単層又は２層以上の多層構成であって、単層又は多層の樹脂部材（Ｘ）側表面の粘着層Ｙ１が、ゲル分率（「光照射前ゲル分率Ｘ１」と称する）が０〜６０％であって、且つ、前記樹脂部材（Ｘ）の外側から該樹脂部材（Ｘ）を介して波長４０５ｎｍの光を照射した際に、ゲル分率の差として１０％以上高まる光硬化性を有し、
前記光硬化性粘着シート（Ｙ）を介して樹脂部材（Ｘ）と画像表示パネル（Ｐ）とを積層し、
当該樹脂部材（Ｘ）の外側から該樹脂部材（Ｘ）を介して波長４０５ｎｍの光を照射して光硬化性粘着シート（Ｙ）の粘着層Ｙ１を硬化させて前記樹脂部材（Ｘ）と画像表示パネル（Ｐ）とを貼合することを特徴とする、画像表示パネル積層体の製造方法。
【請求項２】
前記粘着層Ｙ１が、前記樹脂部材（Ｘ）の外側から該樹脂部材（Ｘ）を介して波長４０５ｎｍの光を照射した際に、ゲル分率の差として３０％以上高まる光硬化性を備える、請求項１に記載の画像表示パネル積層体の製造方法。
【請求項３】
前記粘着層Ｙ１は、前記樹脂部材（Ｘ）の外側から該樹脂部材（Ｘ）を介して波長４０５ｎｍでの積算光量が３０００（ｍＪ／ｃｍ２）である光を照射した際、光照射前のゲル分率（光照射前ゲル分率Ｘ１）と光照射後のゲル分率（「光照射後ゲル分率Ｘ２」と称する）との差（光照射後ゲル分率Ｘ２−光照射前ゲル分率Ｘ１）が１０％以上となる光硬化性を備える、請求項１又は２に記載の画像表示パネル積層体の製造方法。
【請求項４】
前記粘着層Ｙ１は、前記樹脂部材（Ｘ）の外側から該樹脂部材（Ｘ）を介して波長４０５ｎｍでの積算光量が３０００（ｍＪ／ｃｍ２）である光を照射した際、光照射前のゲル分率（光照射前ゲル分率Ｘ１）と光照射後のゲル分率（「光照射後ゲル分率Ｘ２」と称する）との差（光照射後ゲル分率Ｘ２−光照射前ゲル分率Ｘ１）が３０％以上となる光硬化性を備える、請求項１又は２に記載の画像表示パネル積層体の製造方法。
【請求項５】
前記樹脂部材（Ｘ）が、ポリカーボネート系樹脂又はアクリル系樹脂を主成分樹脂として含有する部材であることを特徴とする請求項１〜４の何れかに記載の画像表示パネル積層体の製造方法。
【請求項６】
前記粘着層Ｙ１は、波長３９０ｎｍでの光線透過率が８９％以下であって、かつ、波長４１０ｎｍでの光線透過率が８０％以上であることを特徴とする、請求項１〜５の何れかに記載の画像表示パネル積層体の製造方法。
【請求項７】
前記粘着層Ｙ１は、（メタ）アクリル酸エステル（共）重合体及び可視光開始剤を含有することを特徴とする、請求項１〜６の何れかに記載の画像表示パネル積層体の製造方法。
【請求項８】
前記（メタ）アクリル酸エステル（共）重合体は、カルボキシル基とエポキシ基、カルボキシル基とアジリジル基、ヒドロキシル基とイソシアネート基、アミノ基とイソシアネート基、及び、カルボキシル基とイソシアネート基のうちから選択される何れかの官能基の組合せによる化学的な結合が形成されている、請求項７に記載の画像表示パネル積層体の製造方法。
【請求項９】
前記（メタ）アクリル酸エステル（共）重合体が、枝成分としてマクロモノマーを備えたグラフト共重合体である、請求項７に記載の画像表示パネル積層体の製造方法。
【請求項１０】
前記可視光開始剤は、波長４０５ｎｍでの吸光係数が１０ｍＬ／（ｇ・ｃｍ）以上である、請求項７〜９の何れかに記載の画像表示パネル積層体の製造方法。
【請求項１１】
前記可視光開始剤が、水素引抜型可視光開始剤である、請求項７〜９の何れかに記載の画像表示パネル積層体の製造方法。
【請求項１２】
前記水素引抜型可視光開始剤が、フェニルグリオキシリックアシッドメチルエステル、オキシ−フェニル−アセチックアシッド２−［２−オキソ−２−フェニル−アセトキシ−エトキシ］エチルエステルとオキシ−フェニル−アセチックアシッド２−［２−ヒドロキシ−エトキシ］エチルエステルの混合物からなる群より選択される何れか１種又は２種である、請求項１１に記載の画像表示パネル積層体の製造方法。
【請求項１３】
前記（メタ）アクリル酸エステル（共）重合体が、側鎖の炭素数が４〜１８の直鎖又は分岐アルキル（メタ）アクリレートと、親水性の（メタ）アクリレートとを、共重合成分として含む共重合体である、請求項７〜１２の何れかに記載の画像表示パネル積層体の製造方法。
【請求項１４】
前記粘着層Ｙ１は、架橋剤を含有するか、或いは、架橋剤を用いて形成されたものである、請求項１〜１３の何れかに記載の画像表示パネル積層体の製造方法。
【請求項１５】
前記架橋剤は、多官能（メタ）アクリレートである、請求項１４に記載の画像表示パネル積層体の製造方法。
【請求項１６】
前記架橋剤は、アルキレンオキサイド未変性の３官能以上の多官能（メタ）アクリレートである、請求項１４に記載の画像表示パネル積層体の製造方法。
【請求項１７】
前記（メタ）アクリル酸エステル（共）重合体は、活性エネルギー線架橋性構造部位を有する請求項７〜１６の何れかに記載の画像表示パネル積層体の製造方法。
【請求項１８】
前記光硬化性粘着シート（Ｙ）の粘着層Ｙ１が、シランカップリング剤を含有する請求項１〜１７の何れかに記載の画像表示パネル積層体の製造方法。
【請求項１９】
前記光硬化性粘着シート（Ｙ）における粘着層Ｙ１の貯蔵弾性率（Ｇ’）が、温度２５℃、周波数１Ｈｚにおいて、０．９×１０５Ｐａ以下であることを特徴とする請求項１〜１８の何れかに記載の画像表示パネル積層体の製造方法。
【請求項２０】
樹脂部材（Ｘ）の外側から該樹脂部材（Ｘ）を介して４０５ｎｍでの積算光量が３０００（ｍＪ／ｃｍ２）である光を照射した際、光照射後の該粘着シート（Ｙ）における粘着層Ｙ１の貯蔵弾性率（Ｇ’）が、温度１２０℃、周波数１Ｈｚにおいて、０．７×１０４Ｐａ以上となる、請求項１〜１９の何れかに記載の画像表示パネル積層体の製造方法。
【請求項２１】
樹脂部材（Ｘ）の外側から該樹脂部材（Ｘ）を介して４０５ｎｍでの積算光量が３０００（ｍＪ／ｃｍ２）である光を照射した際、光照射後の該粘着シート（Ｙ）における粘着層Ｙ１の貯蔵弾性率（Ｇ’）が、温度１２０℃、周波数１Ｈｚにおいて、２．０×１０４Ｐａ以上となることを特徴とする、請求項１〜２０の何れかに記載の画像表示パネル積層体の製造方法。
【請求項２２】
前記粘着層Ｙ１のゲル分率が０〜５０％である、請求項１〜２１の何れかに記載の画像表示パネル積層体の製造方法。
【請求項２３】
前記粘着層Ｙ１が、光照射によって仮硬化されている、請求項１〜２２の何れかに記載の画像表示パネル積層体の製造方法。
【請求項２４】
前記光硬化性粘着シート（Ｙ）の粘着層Ｙ１は、加熱により軟化乃至流動するホットメルト性を有するものであることを特徴とする、請求項１〜２３の何れかに記載の画像表示パネル積層体の製造方法。
【手続補正２】
【補正対象書類名】明細書
【補正対象項目名】００８２
【補正方法】変更
【補正の内容】
【００８２】
可視光開始剤（ｃ）は、波長４０５ｎｍでの吸光係数が１０ｍＬ／（ｇ・ｃｍ）以上であるのが好ましく、中でも１５ｍＬ／（ｇ・ｃｍ）以上、その中でも２５ｍＬ／（ｇ・ｃｍ）以上であるのがさらに好ましい。波長４０５ｎｍでの吸光係数が１０ｍＬ／（ｇ・ｃｍ）以上であることによって、可視光線の照射による硬化（架橋）が十分に進行することができる。
一方、波長４０５ｎｍでの吸光係数の上限としては、１×１０４ｍＬ／（ｇ・ｃｍ）以下であるのが好ましく、１×１０３ｍＬ／（ｇ・ｃｍ）以下であるのがより好ましい。なお、波長４０５ｎｍでの吸光係数が１０ｍＬ／（ｇ・ｃｍ）未満の光開始剤と併用してもよい。
【手続補正３】
【補正対象書類名】明細書
【補正対象項目名】００９４
【補正方法】変更
【補正の内容】
【００９４】
［本樹脂組成物の好ましい組成態様]
粘着層（Ｙ１）を形成する好ましい本粘着剤組成物の一例として、（メタ）アクリル酸エステル（共）重合体（ａ）と、上記架橋剤（ｂ）と、可視光開始剤（ｃ）と、必要に応じて、シランカップリング剤とを含有する組成を挙げることができる。
この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び／又は水素引抜型可視光開始剤（ｃ−２）を用いることが特に好ましい。
【手続補正４】
【補正対象書類名】明細書
【補正対象項目名】００９６
【補正方法】変更
【補正の内容】
【００９６】
粘着層（Ｙ１）を形成する好ましい本樹脂組成物の一例として、枝成分としてマクロモノマーを備えたグラフト共重合体からなる上記（メタ）アクリル酸エステル共重合体（ａ−１）と、上記架橋剤（ｂ）と、可視光開始剤（ｃ）と、必要に応じて、シランカップリング剤とを含有する組成を挙げることができる。
この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び/又は水素引抜型可視光開始剤（ｃ−２）を用いることが特に好ましい。
【手続補正５】
【補正対象書類名】明細書
【補正対象項目名】００９８
【補正方法】変更
【補正の内容】
【００９８】
粘着層（Ｙ１）を形成する好ましい本樹脂組成物のさらなる別の一例として、枝成分としてマクロモノマーを備え、且つ、活性エネルギー線架橋性構造部位を有するグラフト共重合体からなる上記（メタ）アクリル酸エステル共重合体（ａ−１）と、上記架橋剤（ｂ）と、上記可視光開始剤（ｃ）と、必要に応じて、シランカップリング剤とを含有する組成を挙げることができる。
この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び/又は水素引抜型可視光開始剤（ｃ−２）を用いることが特に好ましい。
【手続補正６】
【補正対象書類名】明細書
【補正対象項目名】０１０１
【補正方法】変更
【補正の内容】
【０１０１】
粘着層（Ｙ１）を形成する好ましい本樹脂組成物のさらなる別の一例として、活性エネルギー線架橋性構造部位を有し、かつ、炭素数１０〜２４の直鎖アルキル基を有する（メタ）アクリル酸エステルモノマーを含むモノマー成分の（メタ）アクリル酸エステル（共）重合体（ａ−２）と、上記架橋剤（ｂ）と、上記可視光開始剤（ｃ）と、必要に応じて、シランカップリング剤とを含有する組成を挙げることができる。この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び/又は水素引抜型可視光開始剤（ｃ−２）を用いることが特に好ましい。